ДРЕВЕСНАЯ ПЛИТА И СПОСОБ ЕЕ ПРОИЗВОДСТВА

1. Способ производства древесной плиты, включающий следующие этапы:
(a) подготовка кусков дерева;
(b) нанесение углеводной связующей композиции на куски дерева, подготовленные на этапе (а);
(c) формование полученных на этапе (b) кусков дерева с образованием листа;
(d) нагревание и прессование полученного на этапе (с) листа для получения отвержденной древесной плиты; и
(e) постотверждение древесной плиты, полученной на этапе (d).
2. Способ по п. 1, в котором древесная плита является древесностружечной плитой и куски дерева являются древесными частицами.
3. Способ по п. 1 или 2, в котором постотверждение на этапе (е) проводят при температуре в диапазоне от 75°С до 280°С.
4. Способ по п. 1 или 2, в котором этап постотверждения (е) проводят с использованием радиочастотных (РЧ) волн.
5. Способ по п. 1 или 2, в котором этап постотверждения (е) проводят с использованием горячего пресса, обычной печи, горячего пара и/или микроволн.
6. Способ по п. 1 или 2, в котором нагрев на этапе постотверждения (е) проводят в течение от 10 секунд до 30 часов.
7. Способ по п. 1 или 2, в котором углеводная связующая композиция содержит по меньшей мере один углеводный продукт реакции.
8. Способ по п. 1, в котором углеводная связующая композиция содержит по меньшей мере один углеводный компонент и по меньшей мере один аминный компонент.
9. Способ по п. 8, в котором
4
по меньшей мере один углеводный компонент выбран из группы, состоящей из рибозы, арабинозы, ксилозы, ликсозы, глюкозы (декстрозы), маннозы, галактозы, аллозы, альтрозы, талозы, гулозы, идозы, фруктозы, псикозы, сорбозы, дигидроксиацетона, сахарозы и тагатозы, а также их смесей, и по меньшей мере один аминный компонент выбран из группы, состоящей из сульфата аммония (AmSO), хлорида аммония, нитрата аммония, 1,2-диаминоэтана, 1,4-диаминобутана, 1,5-диаминопентана, 1,6-диаминогексана, 1,12-диаминододекана, 1,4-диаминоциклогексана, 1,4-диаминобензола, диэтилентриамина, триэтилентетрамина, тетраэтиленпентамина, 1-пиперазин-этанамина, 2-метил-пентаметилендиамина, 1,3-пентандиамина, и бис(гексаметилен)-триамина, 1,8-диаминооктана, а также их смесей.
10. Способ по п. 8 или 9, в котором в углеводной связующей композиции общее количество содержащегося углеводного компонента составляет от 50 мас.% до 90 мас.%, а общее количество аминного компонента - от 10 мас.% до 50 мас.% от общего содержания углеводного и аминного компонентов.
11. Способ по п. 8 или 9, в котором углеводная связующая композиция содержит от 25 мас.% до 50 мас.% диметилгидразина (DMH), от 25 мас.% до 50 мас.% фруктозы и от 10 мас.% до 50 мас.% гексаметилендиамина (HMDA) от общего содержания углеводного и аминного компонентов.
12. Способ по п. 1 или 2, в котором на этапе (d) плиту, полученную на этапе (с), нагревают с установкой температуры в диапазоне от 140°С до 270°С для получения отвержденной древесной плиты.
13. Способ по п. 1 или 2, в котором на этапе (d) плиту, полученную на этапе (с), прессуют при давлении в диапазоне от 20 бар до 80 бар для получения отвержденной древесной плиты.
14. Способ по п. 1 или 2, в котором на этапе (d) плиту, полученную на этапе (с), прессуют с пресс-фактором в диапазоне от 2 с/мм до 60 с/мм для получения отвержденной древесной плиты.
15. Способ по п. 1 или 2, включающий этап укладывания множества отвержденных древесных плит, полученных на этапе (d), в стопку древесных плит, чтобы подвергнуть ее постотверждению в соответствии с этапом (е).
16. Способ по п. 1 или 2, в котором на этапе (е) постотверждения древесной плиты внутренняя температура древесной плиты, в частности температура в центре древесной плиты в направлении ее толщины, повышается по меньшей мере до 110°С от температуры в конце этапа (d) нагрева и прессования плиты, которая ниже температуры, полученной во время проведения этапа постотверждения, по меньшей мере на 5°С, в частности по меньшей мере на 10°С.
17. Древесная плита, в частности древесностружечная плита, полученная или получаемая способом по любому из пп. 1-16.
18. Древесная или древесностружечная плита по п. 17, в котором набухание в направлении толщины плиты, определяемое в соответствии с EN 317:1993 при времени погружения 24 часа, составляет 70% или меньше.
19. Использование постотверждения древесной плиты в способе по любому из пп. 1-16 для уменьшения набухания в направлении толщины древесной плиты.